(57)【特許請求の範囲】
【請求項１】
直線状の複数本の溝が平行に接して並んだ形状が表面に形成された金型であって、
前記各溝の長手方向に垂直な切断面における断面凹形状が線対称な曲線の一部分で、該曲線は線対称軸から離れるに従い曲線上の点における接線と線対称軸に平行な線とのなす鋭角の角度が漸減する曲線であり、
前記各断面凹形状の線対称軸が平行であり、
隣り合う溝の断面凹形状の交点を交点部とし、一方の断面凹形状の該交点部における接線と線対称軸に平行な直線とのなす鋭角の角度をθ１、他方の断面凹形状の交点部における接線と線対称軸に平行な直線とのなす鋭角の角度をθ２とすると、
前記任意の切断面において、全ての交点部のθ１とθ２の少なくとも一方が２５°以下であり、
前記任意の切断面において、全ての隣り合う交点部のθ１が異なっており、かつ全ての隣り合う交点部のθ２が異なっており、
前記任意の隣り合う溝において、切断面が該溝の長手方向に沿って移動するにつれて交点部のθ１及びθ２が変動している金型。
【請求項２】
前記任意の切断面において、全ての交点部のθ１とθ２の少なくとも一方が１５〜２５°である請求項１に記載の金型。
【請求項３】
前記任意の切断面において、全ての交点部のθ１及びθ２が共に４５°以下である請求項１又は２に記載の金型。
【請求項４】
前記各溝の断面凹形状と線対称軸との交点を該溝の底部とし、該線対称軸に垂直な１つの平面を全ての溝に対する基準面とすると、
任意の溝の長手方向に平行で線対称軸を含む平面における底部を結ぶ線が、前記基準面との距離が周期的に変化する線である請求項１〜３のいずれかに記載の金型。
【請求項５】
前記各溝の断面凹形状と線対称軸との交点を該溝の底部とし、該線対称軸に垂直な１つの平面を全ての溝に対する基準面とすると、
前記各溝を１つおきに集めた２組の溝の集合のうちの一方の集合を構成する全ての溝が、下記（１）（２）を満たす請求項１〜３のいずれかに記載の金型。
（１）前記任意の切断面において、一方の集合を構成する全ての溝の底部から前記基準面までの距離が同じである。
（２）一方の集合を構成する全ての溝について、該溝の長手方向に平行で線対称軸を含む平面における底部を結ぶ線が、前記基準面と平行である。
【請求項６】
前記各溝を１つおきに集めた２組の集合のうちの他方の集合を構成する全ての溝について、該溝の長手方向に平行で線対称軸を含む平面における底部を結ぶ線が、前記基準面との距離が周期的に変化する線である請求項５に記載の金型。
【請求項７】
前記周期的に変化する線の周期が２０〜２００ｍｍである請求項４又は６に記載の金型。
【請求項８】
前記断面凹形状の平均アスペクト比が１〜３である請求項１〜７のいずれかに記載の金型。
【請求項９】
請求項１〜８のいずれかに記載の金型を用いて形成されたインプリント成形品。
【請求項１０】
請求項９に記載のインプリント成形品と発光手段とを備えた面光源。
【発明の詳細な説明】
【技術分野】
【０００１】
本発明は、樹脂等に押圧して樹脂等の表面に任意の形を形成するための金型であって、特にインプリント法により光学フィルムのインプリント成形品を形成するのに好適な金型に関する。
【背景技術】
【０００２】
近年、パソコン、テレビ、携帯電話等の表示装置として用いられる液晶ディスプレイは、それ自身が発光体ではないため、裏面から面光源を利用して光を照射させることによって表示が可能となっている。また面光源には、サイドライト型あるいは直下型バックライトユニットと呼ばれる構造のものが採用されている。
【０００３】
なかでも、テレビなどに使用される直下型バックライトユニットは、多数の冷陰極管等の光源が並列に配置される構造であるため、光源の真上とそうでない位置とで輝度に大きな差異が生じやすく、それが輝度ムラとして認識されるという課題がある。このため、画面全体を均一かつより高輝度に照射させるためにも、光源の上面にアクリル樹脂等に拡散性の粒子を分散させた乳白板と呼ばれる光拡散板が設置されており、さらにその上に、拡散シートやプリズムシートが重ねて配置されている。
【０００４】
面光源の高輝度化の要求は年々高まる傾向にある。その手段として、例えば、ランプの本数の増加・出力の向上、または表面に凹凸形状を有するフィルムに関する提案がなされたりしている。しかし、前者の方法は大きなコストアップの要因となり、非効率でもある。そこで、後者のフィルム形状の提案としてシリンドリカルレンズ部をストライプ状に備えたもの（特許文献１参照）や、ラグビーボール状の形状を備えたもの（特許文献２参照）などが提案されている。しかしながら、十分に高い輝度と均斉度を兼ね備えていないのが現状であり、それを補うためにプリズムシートなどの枚数を増やす等の手段がとられたりもするが、この場合ディスプレイの更なる薄型化という更なる要望項目に反してしまう。また、複数枚の光学シートを重ね合わせて利用する場合、干渉効果によってモアレ縞が発生してしまうという問題が発生する。該問題を解決するためには、プリズム凹凸形状の高さ、ピッチ等をランダムに分布させる方法が提案されている（特許文献３参照）。
【０００５】
そこで、輝度ムラを効率良く解消して画面上の均斉度を高めつつも高輝度特性を達成することが出来る形状として、半円あるいは楕円形状の曲線の一部を繰り返し備えたものが提案されている（特許文献４参照）。
【０００６】
また、フィルムなどの表面に微細な凹凸立体形状を付与する方法として、所望の微細な凹凸立体形状を反転させた形状を有する金型を加熱しながらフィルムに押圧することにより該凹凸形状をフィルムに転写する熱インプリント法（特許文献５参照）や、フィルム上に、光硬化性樹脂を塗布し、所望の微細な凹凸形状を有する金型を光硬化性樹脂部分に押し付けるとともに、金型を押し付けた面と反対方向から紫外光を照射して光硬化性樹脂を硬化させ、該金型を離型することで、フィルムなどに凹凸形状を転写する光インプリント法（特許文献６参照）が知られている。
【０００７】
また、該金型の製作方法として、所望の微細な凹凸立体形状の断面と同じ形状を持つ加工バイトを用いて、３次元加工が可能なＮＣ加工機にて切削加工を行うことにより金型表面にパターン形状を形成する方法が従来より多く利用されている。
【特許文献１】特開２００２−６２５２８号公報
【特許文献２】特開２００２−１０７５１０号公報
【特許文献３】特開２００３−１４０１２６号公報
【特許文献４】特願２００６−３３９５１５号公報
【特許文献５】特開２００５−１９９４５５号公報
【特許文献６】特開２００５−３５４０１７号公報
【発明の開示】
【発明が解決しようとする課題】
【０００８】
金型表面上に略同一の断面凹形状の溝を平行に、金型表面全面に切削加工を行うと、隣り合う溝の交点がつくる稜線はほぼ同一の平面上に並ぶ。ここで、隣り合う断面凹形状の交点部の厚みが薄くなり、この平面に対する垂線と、交点部における断面凹形状に対する接線とで作られる鋭角の角度が２５°以下になると、交点部に倒れあるいは揺らぎ等が生じてしまう。また、交点部の厚みを薄く精度よく加工することは難しいため、隣り合う溝間に平坦部が残存することもある。その結果、所望のパターン形状を形成出来ないという問題がある。また、このような金型の欠点がインプリント成形品を作成した際に外観上の縞模様や色付き、ひいては輝度ムラとして強調して認識される問題がある。
【課題を解決するための手段】
【０００９】
上記課題を解決するために、本発明の金型は、以下の構成からなるものである。すなわち、
直線状の複数本の溝が平行に接して並んだ形状が表面に形成された金型であって、
前記各溝の長手方向に垂直な切断面における断面凹形状が線対称な曲線の一部分で、該曲線は線対称軸から離れるに従い曲線上の点における接線と線対称軸に平行な線とのなす鋭角の角度が漸減する曲線であり、
前記各断面凹形状の線対称軸が平行であり、
隣り合う溝の断面凹形状の交点を交点部とし、一方の断面凹形状の該交点部における接線と線対称軸に平行な直線とのなす鋭角の角度をθ１、他方の断面凹形状の交点部における接線と線対称軸に平行な直線とのなす鋭角の角度をθ２とすると、
前記任意の切断面において、全ての交点部のθ１とθ２の少なくとも一方が２５°以下であり、
前記任意の切断面において、全ての隣り合う交点部のθ１が異なっており、かつ全ての隣り合う交点部のθ２が異なっており、
前記任意の隣り合う溝において、切断面が該溝の長手方向に沿って移動するにつれて交点部のθ１及びθ２が変動している金型。
【００１０】
また、本発明のインプリント成形品は本発明の金型を用いて形成されたものであり、本発明の面光源は本発明のインプリント成形品と発光手段とを備えたものである。
【発明の効果】
【００１１】
本発明によれば、隣り合う溝の交点部の厚みが薄くても、交点部に倒れ、揺らぎがなく、さらに隣り合う溝間に平坦部がない金型を提供できる。より具体的には、隣り合う断面凹形状の交点において、少なくとも一方の断面凹形状の該交点における接線と線対称軸に平行な線とのなす鋭角が２５°以下であっても、交点部に倒れ、揺らぎがなく、さらに隣り合う溝間に平坦部がない金型を提供できる。また、外観がランダム模様となるため、加工欠点が目立ちにくく、外観上の縞模様や色付きを抑制することが出来る。
【００１２】
さらには、本発明の金型を用いれば、輝度ムラを効率よく解消して画面上の均斉度を高めながらも高輝度特性を達成することが出来る光学フィルムのインプリント成形品を形成できる。また、該インプリント成形品をプリズムシートに代表されるような他シートと重ね合わせて使用した際には、干渉効果によって発生するモアレ縞の発生を防止することができる。
【発明を実施するための最良の形態】
【００１３】
以下、図面など参照しながら、さらに詳しく本発明の金型、インプリント成形品および面光源について説明する。
【００１４】
本発明の金型は、概略図１に示すような直線状の複数本の溝が平行に接して並んだ形状、いわゆる凹型ストライプパターン形状が表面に形成された金型であって、
各溝の長手方向に垂直な切断面における断面凹形状が線対象な曲線の一部分１０１で、該曲線は線対称軸から離れるに従い曲線上の点における接線と線対称軸に平行な線とのなす鋭角の角度が漸減する曲線であり、
隣り合う溝の断面凹形状の交点を交点部とし、一方の断面凹形状の該交点部における接線と線対称軸に平行な線とのなす鋭角の角度をθ１、他方の断面凹形状の該交点における鋭角と線対称軸との角度をθ２としたとき、
任意の切断面において、全ての交点部のθ１とθ２の少なくとも一方が２５°以下であり、
任意の切断面において、任意の隣り合う交点部のθ１が異なっており、かつ全ての隣り合う交点部のθ２が異なっており、
任意の隣り合う溝において、切断面が溝の長手方向に沿って移動するにつれて交点部のθ１及びθ２が変動している金型１００である。
【００１５】
本発明は、角度θ1およびθ2を５°〜３５°の範囲内とすることで、バックライトの蛍光管から斜め方向に入射する光のうち、入射方向と反対方向の斜め方向に強く出射する光の割合を減少させ、かつ蛍光管から斜め方向に入射する光を正面方向へと曲げることを可能とし、輝度ムラを増大させることなく輝度を向上することができるようになるという文献３の思想を踏襲したものであり、該角度５°〜３５°の中でも、金型製作が困難となる２５°以下での切削加工を大判サイズで実現するためのものである。
【００１６】
本発明の金型は、直線状の複数本の溝が平行に接して並んだ形状が表面に形成された金型である。各溝が接しているので、隣り合う溝の間に実質的な平坦部が存在しない。ここで実質的な平坦部とは、本発明の金型を用いて光学フィルムのインプリント成形品を形成した場合に、当該平坦部で形成された場所で蛍光管から出射される光が直進透過してしまうような部分をいう。実質的な平坦部を排除することで、蛍光管から出射される光が直進透過することを防ぐことができ、輝度ムラを防ぐことができる。
【００１７】
本発明における各溝は、溝の長手方向に垂直な切断面における断面凹形状が線対称な曲線の一部分になっており、この曲線は線対称軸から離れるに従い曲線上の点における接線と線対称軸に平行な線とのなす鋭角の角度が漸減するものである。断面凹形状が線対称軸から離れるに従い鋭角の角度が漸減する曲線であると、本発明の金型を用いて光学フィルムのインプリント成形品を形成した場合、様々な角度で入射してくる光を正面方向へ曲げるための接線角度を有することができるようになり、輝度ムラを軽減することができる。また、断面凹形状が線対称であると、本発明の金型を用いて光学フィルムのインプリント成形品を形成した場合、インプリント成形品表面の凸形状も線対称な曲線となり、左右から見た場合の見え方が変わらないものにできる。このような曲線形状としては、半円、半楕円、放物線、双曲線、三角関数あるいはかかる曲線を構成する所定部位などが挙げられるが必ずしもこれらに限定されるものではない。
【００１８】
また、本発明の金型は、断面凹形状がピッチ１μｍ〜１ｍｍで繰り返されている形状である。好ましくは、高さが１μｍ〜２００μｍの断面凹形状がピッチ１μｍ〜２００μｍで繰り返されている形状である。ここで、ピッチとは図５に示すように、隣り合う断面凹形状の線対称軸間の距離のことである。ピッチは一定値であっても、一定値でなく変化してもよい。高さとは、図４に示すように、底部６を通り線対称軸に垂直な平面から交点１までの距離ｈ１と、その平面から交点２までの距離ｈ２との平均値のことである。ピッチが１μｍ未満であると、回折光による影響が大きくなり、本発明の金型を用いて光学フィルムのインプリント成形品を形成した場合、所望する光学的効果が得られない。ピッチが１ｍｍ以上であると、金型母材の剛性が高くなるため、ランダムストライプ加工を行わずとも所望する高アスペクト形状の切削加工が可能になる。
【００１９】
本発明における角度θ1およびθ2とは、詳細には図２に示すような角度である。つまり、溝の長手方向に垂直な切断面における断面凹形状について、隣り合う断面凹形状の交点１における断面凹形状の線対称軸１０に平行な線３と、交点１における隣り合う２つの断面凹形状の接線４および５とがなす鋭角の角度θ1およびθ2をいう。
【００２０】
本発明においては、  ｉ）溝の長手方向に垂直な任意の切断面において、全ての交点部のθ１とθ２の少なくとも一方が２５°以下であり、  ii）溝の長手方向に垂直な任意の切断面において、全ての隣り合う交点部のθ１が異なっており、かつ全ての隣り合う交点部のθ２が異なっており、  さらに、iii）任意の隣り合う溝において、溝の長手方向に垂直な切断面が溝の長手方向に沿って移動するにつれて、交点部のθ１及びθ２が変動している。
【００２１】
このような要件を満たす具体的な金型の形状は、例えば図１に示すような形状である。図１（ａ）の中のＸ方向は溝の長手方向及び線対称軸に垂直な方向、Ｙ方向は溝の長手方向、Ｚ方向は線対称軸に平行な方向である。図１の（ａ）は金型の斜視図、（ｂ）は溝の長手方向に垂直な切断面（ＸＺ平面）における断面形状、（ｃ）は溝の長手方向に平行で線対称軸を含む切断面（ＹＺ平面）における断面形状である。さらに、溝の断面凹形状と線対称軸との交点を溝の底部とし、線対称軸に垂直な１つの平面を全ての溝に対する基準面１０２とする。
【００２２】
図１（ｂ）のように、ＸＺ平面における各溝の底部から基準面１０２までの距離がランダムな形状とすることで、「溝の長手方向に垂直な任意の切断面において、全ての隣り合う交点部のθ１が異なっており、かつ全ての隣り合う交点部のθ２が異なっている」形状とすることができる。
【００２３】
また、図１（ｃ）のように、ＹＺ平面における溝の底部を結ぶ線と基準面１０２との距離が、Ｙ方向に進むにつれて変化する形状とすることで、「任意の隣り合う溝において、溝の長手方向に垂直な切断面が溝の長手方向に沿って移動するにつれて、交点部のθ１及びθ２が変動している」形状とすることができる。
【００２４】
ＸＺ平面における各溝の底部から基準面１０２までの距離がランダムであるが、ＹＺ平面における溝の底部を結ぶ線と基準面１０２との距離がＹ方向に進むにつれて一定な形状であると、角度θ1又はθ2が２５°以下である交点部がＹ方向に連続することがあり、このような部位で著しい材料剛性の低下が起こるため、該交点部には倒れおよび揺らぎが発生する可能性が高い。また、交点部を一定厚みで薄く精度よくＹ方向に連続して加工することは難しいため、隣り合う溝間に平坦部が残存することもある。
【００２５】
これに対し、本発明の金型では、上記ｉ）〜iii）の要件を満たすことで、隣り合う溝の交点部の角度θ１とθ２の少なくとも一方が２５°以下の角度を含む場合であっても、角度θ1又はθ2が２５°以下である交点部がＹ方向に連続することがないので、交点部に倒れあるいは揺らぎがなくなる。また、交点部の厚みをＹ方向で一定にする必要がないため、隣り合う溝間に平坦部のない金型を得ることが出来るようになる。
【００２６】
本発明においては、θ１とθ２の少なくとも一方が１５〜２５°の範囲であることが好ましい。角度が小さくなりすぎると、断面凹形状の交点部の剛性が弱くなり、金型としての寿命が短くなる可能性がある。
【００２７】
本発明においては、θ１及びθ２が共に４５°以下であることが好ましい。θ1又はθ2のいずれかが２５°以下の角度であることに加え、θ１及びθ２が共に４５°以下であると、本発明の金型で形成したインプリント成形品の輝度ムラがさらに効果的に解消できるからである。
【００２８】
本発明においては、図３に示すように１つおきの溝について、ＸＺ平面における各溝の底部から基準面１０２までの距離が一定であり、かつＹＺ平面における溝の底部を結ぶ線と基準面１０２との距離がＹ方向に進むにつれて一定な形状であることが好ましい。すなわちかかる要件を満たすとは、図３（ｂ）（ｃ）に示すように、
Ａ群）ＸＺ平面における各溝の底部から基準面１０２までの距離が一定であり、かつＹＺ平面における溝の底部を結ぶ線と基準面１０２との距離がＹ方向に進むにつれて一定である溝の集合
Ｂ群）ＸＺ平面における各溝の底部から基準面１０２までの距離がランダムであり、かつＹＺ平面における溝の底部を結ぶ線と基準面１０２との距離がＹ方向に進むにつれて変化する溝の集合
として、Ａ群を構成する溝とＢ群を構成する溝が交互に並列した金型であるということになる。全ての溝が「ＸＺ平面における各溝の底部から基準面１０２までの距離がランダムであり、かつＹＺ平面における溝の底部を結ぶ線と基準面１０２との距離がＹ方向に進むにつれて変化する」ものであると、溝の起動を正確に把握、計算することが難しく、ひいてはピッチおよび高さ等のパラメータを調整することが非常に難しくなる。しかし、上記のようにＡ群を構成する溝を、Ｂ群を構成する溝の間に交互に挟むことで、両者の軌道を正確に把握、計算することが出来るため、ピッチおよび高さ等のパラメータをより任意に調整することが可能となる。また、上記Ａ群を構成する溝の断面凹形状とＢ群を構成する溝の断面凹形状とは同じでなくともよい。
【００２９】
また、本発明においては、ＹＺ平面における溝の底部を結ぶ線と基準面との距離がＹ方向に進むにつれて周期的に変化することが好ましい。周期は好ましくは２０ｍｍ〜２００ｍｍ、より好ましくは３０ｍｍ〜５０ｍｍである。周期が２０ｍｍ未満になると輝度ムラ問題の改善が不十分となる場合がある。また周期が２００ｍｍを越えると隣り合う溝の交点部の倒れおよび揺らぎの改善が不十分となる場合がある。なお、かかる底部を結ぶ線は連続な曲線を描くことが好ましい。周期的にすることで、平均的パターン形状が設計値と一致すると考えることができ、単純なパターン形状を組み合わせたものと同等として扱うことが出来るので良い。つまり、周期的ではなく不規則に変化させる場合、金型の面内に、浅い溝ばかり、あるいは深い溝ばかりの集まる部位が発生する可能性があるため。周期的にすることで、浅い溝、深い溝が金型面内に均一に分散されるからである。また、本発明においては隣り合う溝の間で、この周期の位相にはランダムなズレがあるのが好ましい。ズレ量の分解能としては好ましくは断面凹形状のピッチ以下、すなわち１ｍｍ以下、より好ましくは２００μｍ以下である。更に好ましくは１ｎｍ〜１μｍであり、小さい程好ましい。位相をずらした加工には、ランダム関数を用いたＮＣ加工データを利用することが多い。
【００３０】
本発明においては、断面凹形状の平均アスペクト比が１〜３であることが好ましい。ここでいう「アスペクト比」とは、図４に示すように、Ｘ方向における断面凹形状の交点１から底部６までの距離ｗ１および底部６から交点２までの距離ｗ２の和と、Ｚ方向における交点１から底部６までの距離ｈ１および底部６から交点２までの距離ｈ２の和との比であり、（ｈ１＋ｈ２）／（ｗ１＋ｗ２）である。また「平均アスペクト比」とは、理想的には全てのＸＺ平面における全ての断面凹形状のアスペクト比の平均値をさすものであるが、ここでは、ランダムに選出した１０点のＸＺ平面における１０個の断面凹形状のアスペクト比の算術平均値、つまり１００個の断面凹形状のアスペクト比の算術平均とした。平均アスペクト比を１以上にすることで、本発明の金型を用いて光学フィルムのインプリント成形品を形成した場合に、蛍光管から斜め方向に入射する光をより確実に正面方向へ向けることができ、輝度ムラをより確実に防ぐことができる。一方、アスペクト比を３以下とすることで、画面を斜めから見た場合の輝度も確保することができる。アスペクト比のより好ましい範囲は１．５〜２．８の範囲である。
【００３１】
図１および図３に示したインプリント金型の製作方法を説明する。まず、後述する金型材料の賦形面側に、所望の断面凹形状と同じ形状を持つ加工バイトを用いて、３次元加工が可能な超精密加工機にて切削加工することにより断面凹形状を賦形面に付与することができる。超精密加工機としては、プレーナー（シェーパー）方式、フライカット方式、エンドミル方式、旋盤加工方式といった様々な方式のものが知られている。本発明では、なかでも、最も高精度とされる、金型材料の賦形面側に沿って加工バイトあるいは金型を真っ直ぐに移動させて断面凹形状を賦形するプレーナー（シェーパー）方式、および加工バイトを回転駆動させ、回転軸方向と直行する方向にバイトあるいは金型を移動させて断面凹形状を賦形するフライカット方式を用いることができる。プレーナー（シェーパー）方式では、金型に沿ってバイトを真っ直ぐに移動させて断面凹形状を賦形するため、連続した効率の良い加工が可能であるが、断面凹形状の縁にバリやカエリが比較的発生し易い。また、フライカット方式では、プレーナー（シェーパー）方式に比べ、バリやカエリ等が比較的少ない加工が出来るものの、加工時間に多大な時間を要するという欠点があるため、目的に応じて両者を使い分けることが好ましい。
【００３２】
加工バイトの材質としては、炭素工具鋼、超硬合金、セラミックス、ダイヤモンド、立方晶窒化ホウ素等が挙げられるが、その結晶の硬さおよび高熱伝導性からｎｍレベルの高精度な断面凹形状を長距離にわたって得られるダイヤモンドがより好ましい。また、ダイヤモンド、より好ましくは単結晶ダイヤモンドを用いることにより、切削表面の表面粗さが非常に小さく加工出来るため、所望の光学特性が得られやすいので、本技術で使用される分野では非常に好ましく単結晶ダイヤモンドが用いられる。しかしながら、非常にきれいな加工面ができる反面、少しでもバリやキズ等の欠陥があると、その部分が非常に目立つという問題が発生することがある。その場合には、しばしば、隣り合う溝の断面凹形状同士の交線部分を直線にしないで揺らぎを持たせた加工をする提案が、例えば文献３などに提案されている。この場合、欠陥を目立たせない技術では若干の共通点があるのもの、輝度向上を目的としているため、角度が４５°程度の三角形状のパターンを有しており、隣り合う溝の断面凹形状の交線は揺らいでいるものの、その交点の角度は変化なく４５°程度の角度で一定である。従って本発明における隣り合う溝の断面凹形状の交点での線対称軸に平行な線と接線との角度θ1およびθ2が一定でない加工を行い、２５°以下の角度を含む部位で交点に倒れおよび揺らぎが発生することなく安定した切削が出来るという技術とは大きく異なる。
【００３３】
インプリント金型の材料としては所望のプレス時の強度、パターン加工精度、インプリント成形品の離型性が得られるものであればよく、例えばステンレス、ニッケル、銅等を含んだ金属材料、シリコーン、ガラス、セラミックス、樹脂、もしくはこれらの表面に離型性を向上させるための有機膜を被覆させたものが好ましく用いられる。該インプリント金型の微細断面凹形状は、インプリント成形品の表面に付与したい微細凹凸形状に対応して形成されているものである。
【００３４】
次に本発明のインプリント成形品を製造する方法を説明する。本発明のインプリント成形品は、たとえば、公知の熱可塑性樹脂のフィルム、シート状物、板状物（以下、ベース基材という）などの表面に上記のような凹凸形状を付与することで得られる。ここで、上記のような凹凸形状を付与する方法としては、特に限定されるものではないが、たとえば熱インプリント法や光インプリント法などが挙げられる。熱インプリントとは、微細な断面凹形状を有する金型と樹脂を熱し、樹脂に金型を押付け、冷却後、離型することで、金型表面に施された断面凹形状を樹脂へ転写させる手法である。ここで、熱インプリントに用いられる樹脂は熱可塑性樹脂であっても、熱硬化性樹脂であっても良いが、透明性の高い樹脂であることが好ましい。
【００３５】
熱可塑性樹脂としては、例えばポリエステル系樹脂として、ポリエチレンテレフタレート、ポリエチレン−２．６−ナフタレート、ポリプロピレンフタレート、ポリブチレンテレフタレート、シクロヘキサンジメタノール共重合ポリエステル樹脂、イソフタル酸共重合ポリエステル樹脂、スピログリコール共重合ポリエステル樹脂、フルオレン共重合ポリエステル樹脂などを挙げることができる。またオレフィン系樹脂として脂環式オレフィン共重合樹脂を、アクリル系樹脂としてポリメチルメタクリレートを挙げることができる。さらに、その他の樹脂として、ポリカーボネート、ポリスチレン、ポリアミド、ポリエーテル、ポリエステルアミド、ポリエーテルエステル、ポリ塩化ビニルなども挙げることができる。さらに、これらを成分とする共重合体であったり、これら樹脂の混合物も用いることができる。中でも、機械強度、耐熱性、寸法安定性の点において、二軸延伸されてポリエチレンテレフタレート、ポリエチレン−２．６−ナフタレート、またはこれらをベースとしたその他の成分との共重合体や、混合物などのポリエステル樹脂がより好ましく用いられる。また、熱硬化性樹脂としては、例えば、アクリル樹脂、エポキシ樹脂、不飽和ポリエステル樹脂、フェノール樹脂、ユリア・メラミン樹脂、ポリウレタン樹脂、シリコーン樹脂などが挙げられ、これらより選択される１種類もしくは２種類以上の混合物を用いることができる。
【００３６】
本発明に適用するベース基材は上述の樹脂の単体からなるシートであっても構わないし、複数の樹脂層からなる積層体であってもよい。この場合、単体シートと比べて、易滑性や耐摩擦性などの表面特性や、機械的強度、耐熱性を付与することができる。このように複数の樹脂層からなる積層体とした場合はシート全体が前述の用件を満たすことが好ましいが、シート全体としては前記要件を満たしていなくても、少なくとも前述の要件を満たす層が表層に形成されていれば容易に表面を形成することができる。
【００３７】
一方、光インプリント法とは、ベース基材の上に、光硬化性樹脂を塗布し、微細な断面凹形状を有する金型を光硬化性樹脂部分に押し付けるとともに、金型を押し付けた面と反対方向から紫外光を照射して光硬化性樹脂を硬化させ、該金型を離型することで、ベース基材に金型の断面凹形状を転写する方法である。ただし、金型の材質がガラス等のように透明の場合は、反対方向である必要はない。
【００３８】
光硬化性樹脂の例としては、分子内に少なくとも一つのラジカル重合性を有する化合物、またはカチオン重合性を有する化合物などが挙げられる。ラジカル重合性を有する化合物とは、活性エネルギー線によりラジカルを発生する重合開始剤の存在下で、活性エネルギー線照射により高分子または架橋反応する化合物である。例えば、構造単位中にエチレン性の不飽和結合を少なくとも１個以上含むものであり、１官能であるビニルモノマーの他に他官能ビニルモノマーを含むものが挙げられる。またこれらのオリゴマー、ポリマー、混合物であってもよい。また分子内に少なくとも１つのカチオン重合性を有する化合物としては、オキシラン環を有する化合物、オセキタン環を有する化合物、ビニルエーテル化合物から選ばれる１種類あるいは２種以上の化合物が挙げられる。
【００３９】
ベース基材としては、フィルムの場合、たとえば、主押出機からなる製膜装置に、１８０℃で４時間真空乾燥したポリエチレンテレフタレートを供給して溶融押出し、このシートを表面温度２０℃の鏡面冷却ドラム上でキャストして未延伸シートを得る。その後、このシートを、８５℃で長手方向に３倍延伸し、連続的に１００℃の雰囲気中で幅方向に３倍延伸することで得ることができる。また、ベース基材がシート状物もしくは板状物の場合は、フィルムとは厚みが異なるため同様の製法では得られない場合があるが、公知の方法で製造すればよい。
【００４０】
以上のような本発明のインプリント成形品は、バックライト（面光源）の光出射面に好適に用いられ、特に直下型バックライトにおいて良好な性能を発現することができるので有用である。
【００４１】
直下型バックライトは、たとえば、中空の筐体に冷陰極線管などの発光手段を有し、その上方にインプリント成形品を配置してなるものであり、該発光手段からの出射光を該筐体の主たる一平面、すなわち、インプリント成形品が配置された面から出射させる方式の面光源である。また、直下型バックライトには、中空の筐体の底部、及び側部に、優れた反射特性を示す、いわゆる反射板を搭載することもある。反射板は、反射フィルム単体であってもよいし、筐体や筐体とは別のアルミニウム板に反射フィルムをラミネートしたものであってもよい。また、光源の配置に合わせて溝加工されたものでも良い。そして、冷陰極線管などの発光手段の数、画面の大きさについても特に制限されない。
【００４２】
このような面光源に本発明のインプリント成形品を適用すると、該面光源は、輝度ムラを増大させることなく高輝度になり、さらには薄型かつ軽量にすることも可能で、また、加工性良く、寸法安定性や強度にも優れたものとすることが可能になる。よって、特に液晶ディスプレイの直下型バックライトに好適に用いられる。なお、本発明のインプリント成形品を面光源に適用する場合、上記のような特徴的な形状の凹凸形状を有する側の面が光源とは反対側になるように配置する。
【００４３】
また、面光源においては、発光手段の上に本発明のインプリント成形品を単体で配置しても良いが、発光手段の上にビーズ層含有基材や表面に半球状のドーム形状を付与した基材を配置し、その上に本発明のインプリント成形品を設置することで、正面のみならず、ディスプレイを斜めから見た場合にも良好な輝度特性を得ることができるようになる。なお、ビーズ層含有基材とは、透明基材あるいは拡散材を内部に含有せしめた拡散基材の上に、透明のビーズを塗布し、バインダー樹脂で固定した層をいう。また表面に半球状のドーム形状を付与した基材とは、透明基材あるいは拡散材を内部に含有せしめた拡散基材の表面に、プレス加工などで半球状のドーム形状を付与したものをいう。
【実施例】
【００４４】
以下、実施例に基づいて本発明をさらに詳細に説明する。以下の実施例、比較例では、いずれもサイズは□８０ｍｍ（ただし、実施例９および比較例３を除く）、厚みは２０ｍｍ、表面材質はニッケル-リンの金型を使用した。また、加工方式には、シェーパー方式を用い、切削速度は１０ｍ／ｍｉｎにて切削を行った。
インプリント成形品は、厚み１２０μｍの３層構造からなる共重合ポリエチレンテレフタレートからなるベース基材に、各実施例、比較例に示す金型を、加熱温度１３０℃にて押圧した後、２０℃まで冷却することにより金型の断面凹形状を転写成形して得た。
【００４５】
金型およびインプリント成形品の評価項目および方法を下記に示す。
【００４６】
（１）外観欠点：目視にて確認出来る非周期的に見られる点状あるいは線状の欠点を指す。加工時に発生するバリや、切削不良による隣り合うストライプパターン形状の交点部倒れや揺らぎに起因することが多い。
【００４７】
（２）外観縞模様：目視にて確認出来る周期的に見られる点状あるいは線状の欠点を指す。位相のズレあるいは、ＮＣ加工機の加工特性や加工現象等に起因することが多い。
【００４８】
（３）色付き：目視にて確認出来る非周期的あるいは周期的な色ムラ欠点を指す。
【００４９】
（４）モアレ：凹凸形状を賦形したフィルムを複数枚重ね合わせた際に視覚的に発生する干渉縞を指す。
【００５０】
上記（１）〜（４）の評価方法としては、３人でインプリント金型および成形品の賦形面の目視確認を行い、全員が該欠点を不良と認識した場合を×、３人中２人の場合を△、１人のみの場合を○、誰も認識出来なかった場合を◎とした４段階評価を行う。
【００５１】
（５）輝度ムラ：特開平５−１１９３１１号公報に記載の直下型バックライトから冷陰極線管７（図６）の上に設定されていた拡散板（厚さ２ｍｍのアクリル製）を取り外す。拡散板の代わりに、本発明のインプリント成形品８を、凹凸を有する面がＣＣＤカメラ側となるように、かつ、その基材のＸＺ平面と直交する方向と冷陰極線管の長手方向とを一致させるように設置する。冷陰極線管を６０分間点灯して光源を安定させたのちに、ＥＹＥＳＣＡＬＥ−３（（株）アイ・システム）を用い、付属のＣＣＤカメラをバックライト表面から９０ｃｍの地点にバックライト面に対して正面となるように設置し、輝度（ｃｄ／ｍ２）を測定する。この際、冷陰極線管とインプリント成形品８との距離ａを１０ｍｍ、隣り合う冷陰極線管同士の距離ｂを２０ｍｍとする。また、隣り合う冷陰極線管の間にひいた中線とインプリント成形品８との交点をｃとした時、ｃと冷陰極線管とを結ぶ線と、冷陰極線管からインプリント成形品８にひいた垂線とのなす角度αは４５度とする。
【００５２】
なお、輝度は、バックライト中央部の二本の冷陰極線管の位置（計２点）、ならびに、それら二本の冷陰極線管およびそれらに隣接するさらに二本の冷陰極線管の中点の位置（計３点）で観測し、冷陰極線管の位置での輝度の平均をＬｍａｘ、計四本の冷陰極線管の中点の位置での輝度の平均をＬｍｉｎとする。このとき二本の冷陰極管及びそれらに隣接するさらに二本の冷陰極線管の位置は、光拡散基材を設置せずにバックライトのみで輝度を測定することで決定する。
【００５３】
輝度ムラを示す値として、（Ｌｍａｘ  −Ｌｍｉｎ  ）を用いる。輝度ムラは小さいほど良い。輝度ムラが４００ｃｄ／ｍ２以下である場合を◎、４００ｃｄ／ｍ２を越え６００ｃｄ／ｍ２以下である場合を○、６００ｃｄ／ｍ２を越える場合を×とする。
【００５４】
以下の各実施例、比較例の金型について、溝の形状として以下のようにＡ群、Ｂ群を定義する。
Ａ群）ＸＺ平面における各溝の底部から基準面までの距離が一定であり、かつＹＺ平面における溝の底部を結ぶ線と基準面との距離がＹ方向に進むにつれて一定である溝の集合。
Ｂ群）ＸＺ平面における各溝の底部から基準面までの距離がランダムであり、かつＹＺ平面における溝の底部を結ぶ線と基準面との距離がＹ方向に進むにつれて周期的に変化する溝の集合。
ただし、Ｘ方向は溝の長手方向及び線対称軸に垂直な方向、Ｙ方向は溝の長手方向、Ｚ方向は線対称軸に平行な方向である。ＸＺ平面は溝の長手方向に垂直な切断面、ＹＺ平面は溝の長手方向に平行で線対称軸を含む切断面である。
【００５５】
［実施例１］
（１）断面凹形状：１つおきに集めた２組の溝の集合のうち一方の集合が、断面凹形状が楕円形状（Ｘ２／０．０２５０２＋Ｙ２／０．０６２５２＝１）の一部であるＡ群。他方の集合が、断面凹形状が半円形状（２５μｍＲ）の一部であるＢ群。
（２）ピッチ：３９．７５μｍ
（３）高さ：Ａ群：２７．７μｍ
Ｂ群：９〜２７．７μｍの範囲内でランダムに変化する。
（４）Ｂ群の周期：２０ｍｍ、Ｂ群内での隣り合う溝の位相を１．２５ｍｍずつずらす。
（５）θ１，θ２：θ１及びθ２が１６°〜４１°の範囲であり、θ１又はθ２の一方が２５°以下である。
かくして得られた金型およびインプリント成形品は、表１に示す通り、色付きおよびモワレが薄くみられたものの、問題のないレベルであった。また、位相を周期的にずらしたゆえの外観縞模様が現れたが、本発明のＬＣＤバックライトにおいてその外観縞模様が液晶表示画面のバックライトのムラとして発現するような実害はなかった。
【００５６】
［実施例２］
（１）断面凹形状：１つおきに集めた２組の溝の集合のうち一方の集合が、断面凹形状が楕円形状（Ｘ２／０．０２５２＋Ｙ２／０．０５０２＝１）の一部であるＡ群。他方の集合が、断面凹形状が楕円形状（Ｘ２／０．０２５２＋Ｙ２／０．０５０２＝１）の一部であるＢ群。実施例１に対し、２組の溝の集合を両者とも楕円形状とした。
（２）ピッチ：３４．２５μｍ
（３）高さ：Ａ群：２３．７μｍ
Ｂ群：７．３〜２３．７μｍの範囲内でランダムに変化する。
（４）Ｂ群の周期：２０ｍｍ、Ｂ群内での隣り合う溝の位相を１．２５ｍｍずつずらす。
（５）θ１，θ２：θ１及びθ２が１９°〜４１°の範囲であり、θ１又はθ２の一方が２５°以下である。
かくして得られた金型およびインプリント成形品は、表１に示す通り、色付きおよびモワレが薄くみられたものの、問題のないレベルであった。また、位相を周期的にずらしたゆえの外観縞模様が現れたが、本発明のＬＣＤバックライトにおいてその外観縞模様が液晶表示画面のバックライトのムラとして発現するような実害はなかった。
【００５７】
［実施例３］
（１）断面凹形状：１つおきに集めた２組の溝の集合のうち一方の集合が、断面凹形状が楕円形状（Ｘ２／０．０２５２＋Ｙ２／０．０５０２＝１）の一部であるＡ群。他方の集合が、断面凹形状が楕円形状（Ｘ２／０．０２５２＋Ｙ２／０．０５０２＝１）の一部であるＢ群。実施例２に対し、Ｂ群内での隣り合う溝の位相のずらし方をランダムにした。
（２）ピッチ：３４．２５μｍ
（３）高さ：Ａ群：２３．７μｍ
Ｂ群：７．３〜２３．７μｍの範囲内でランダムに変化する。
（４）Ｂ群の周期：２０ｍｍ、Ｂ群内での隣り合う溝の位相をランダム関数にて１ｎｍの精度で不規則にずらす。
（５）θ１，θ２：θ１及びθ２が１９°〜４１°の範囲であり、θ１又はθ２の一方が２５°以下である。
かくして得られた金型およびインプリント成形品は、表１に示す通り、色付きおよびモワレが薄く見られるものの、外観欠点はなく、低い輝度ムラを達成した。実施例２に対し、周期の位相のズレをランダムにしたことにより、外観縞模様に若干改善が見られた。
【００５８】
［実施例４］
（１）断面凹形状：１つおきに集めた２組の溝の集合のうち一方の集合が、断面凹形状が楕円形状（Ｘ２／０．０２５２＋Ｙ２／０．０５０２＝１）の一部であるＡ群。他方の集合が、断面凹形状が楕円形状（Ｘ２／０．０２５２＋Ｙ２／０．０５０２＝１）の一部であるＢ群。実施例２に対し、Ｂ群の周期を６ｍｍとした。
（２）ピッチ：３４．２５μｍ
（３）高さ：Ａ群：２３．７μｍ
Ｂ群：７．３〜２３．７μｍの範囲内でランダムに変化する。
（４）Ｂ群の周期：６ｍｍ、Ｂ群内での隣り合う溝の位相をランダム関数にて１ｎｍの精度で不規則にずらす。
（５）θ１，θ２：θ１及びθ２が１９°〜４１°の範囲であり、θ１又はθ２の一方が２５°以下である。
かくして得られた金型およびインプリント成形品は、表１に示す通り、外観縞模様、色付きおよびモワレが薄く見られるものの、外観欠点はなかった。しかし輝度ムラは、揺動周期２０ｍｍの実施例３と比較すると若干大きくなった。
【００５９】
［実施例５］
（１）断面凹形状：全ての溝が、断面凹形状が楕円形状（Ｘ２／０．０２５２＋Ｙ２／０．０６２５２＝１）の一部であるＢ群。
（２）ピッチ：４０．０５２μｍ
（３）高さ：１５〜２７μｍの範囲内でランダムに変化する。
（４）周期：２０ｍｍ、隣り合う溝の位相をランダム関数にて１ｎｍの精度で不規則にずらす。
（５）θ１，θ２：θ１及びθ２が１６°〜２８°の範囲であり、θ１又はθ２の一方が２５°以下である。
かくして得られた金型およびインプリント成形品は、表１に示す通り、外観欠点および色付きが薄く発生したものの、外観縞模様およびモワレはなく、低い輝度ムラを達成した。
【００６０】
［実施例６］
（１）断面凹形状：１つおきに集めた２組の溝の集合のうち一方の集合が、断面凹形状が楕円形状（Ｘ２／０．０２５２＋Ｙ２／０．０５０２＝１）の一部であるＡ群。他方の集合が、断面凹形状が楕円形状（Ｘ２／０．０２５２＋Ｙ２／０．０５０２＝１）の一部であるＢ群。実施例２〜４に対し、ピッチを小さくすることでθ１，θ２の角度をより小さくした。
（２）ピッチ：３８．７５μｍ
（３）高さ：Ａ群：２３．７μｍ
Ｂ群：１４．３〜２３．７μｍの範囲内でランダムに変化する。
（４）Ｂ群の周期：６０ｍｍ、Ｂ群内での隣り合う溝の位相をランダム関数にて１ｎｍの精度で不規則にずらす。
（５）θ１，θ２：θ１及びθ２が１７°〜２７°の範囲であり、θ１又はθ２の一方が２５°以下である。
かくして得られた金型およびインプリント成形品は、表１に示す通り、薄い色付きが見られるものの、外観欠点、縞模様およびモワレはなく、低い輝度ムラを達成した。
【００６１】
［実施例７］
（１）断面凹形状：１つおきに集めた２組の溝の集合のうち一方の集合が、断面凹形状が楕円形状（Ｘ２／０．０２５２＋Ｙ２／０．０５０２＝１）の一部であるＡ群。他方の集合が、断面凹形状が楕円形状（Ｘ２／０．０２５２＋Ｙ２／０．０５０２＝１）の一部であるＢ群。実施例６に対し、Ｂ群の周期を４０ｍｍとした。
（２）ピッチ：３８．７５μｍ
（３）高さ：Ａ群：２３．７μｍ
Ｂ群：１４．３〜２３．７μｍの範囲内でランダムに変化する。
（４）Ｂ群の周期：４０ｍｍ、Ｂ群内での隣り合う溝の位相をランダム関数にて１ｎｍの精度で不規則にずらす。
（５）θ１，θ２：θ１及びθ２が１７°〜２７°の範囲であり、θ１又はθ２の一方が２５°以下である。
かくして得られた金型およびインプリント成形品は、表１に示す通り、薄い色付きが見られるものの、外観欠点、縞模様およびモワレはなく、低い輝度ムラを達成した。
【００６２】
［実施例８］
（１）断面凹形状：１つおきに集めた２組の溝の集合のうち一方の集合が、断面凹形状が楕円形状（Ｘ２／０．０２５２＋Ｙ２／０．０６２５２＝１）の一部であるＡ群。他方の集合が、断面凹形状が楕円形状（Ｘ２／０．０２５２＋Ｙ２／０．０６２５２＝１）の一部であるＢ群。実施例２〜４、６、７に対し、楕円形状をより高アスペクトなものに変更した。
（２）ピッチ：３７．２５μｍ
（３）高さ：Ａ群：２７．７μｍ
Ｂ群：１５．５〜２７．７μｍの範囲内でランダムに変化する。
（４）Ｂ群の周期：４０ｍｍ、Ｂ群内での隣り合う溝の位相をランダム関数にて１ｎｍの精度で不規則にずらす。
（５）θ１，θ２：θ１及びθ２が１５°〜２６°の範囲であり、θ１又はθ２の一方が２５°以下である。
かくして得られた金型およびインプリント成形品は、表１に示す通り、薄い色付きが見られるものの、外観欠点、縞模様およびモワレはなく、低い輝度ムラを達成した。
【００６３】
［実施例９］
（１）断面凹形状：実施例８に同じ。 
（２）ピッチ：実施例８に同じ。
（３）高さ：実施例８に同じ。
（４）周期：実施例８に同じ。
（５）θ１，θ２：実施例８に同じ。
（６）サイズ：３２インチ画面対応（９００ｍｍ×５００ｍｍ）
かくして得られた金型およびインプリント成形品は、表１に示す通り、大面積であっても実施例８と同様に、薄い色付きが見られただけで、外観欠点、縞模様およびモワレはなく、輝度ムラに関しても非常に良好であった。
【００６４】
［比較例１］
（１）断面凹形状：全ての溝が、断面凹形状が楕円形状（Ｘ２／０．０２５２＋Ｙ２／０．０６２５２＝１）の一部であるＡ群。
（２）ピッチ：４１．５μｍ
（３）高さ：２７．７μｍ
（４）θ１，θ２：θ１及びθ２が１５°
かくして得られた金型は、θ１およびθ２は２５°以下を満たすものの、全て一定であるため、金型図７（ｂ）に示すように、全面にわたってバリおよび稜線の残存、倒れが多く、図７（ａ）のような設計通りの形状が得られなかった。切削速度を１〜４０ｍ／ｍｉｎの範囲内で変化させる等、切削条件を変更してもほとんど改善は見られなかった。
【００６５】
［比較例２］
（１）断面凹形状：全ての溝が、断面凹形状が楕円形状（Ｘ２／０．０２５２＋Ｙ２／０．０５０２＝１）の一部であるＡ群。
（２）ピッチ：３５．０μｍ
（３）高さ：１４．３μｍ
（４）θ１，θ２：θ１及びθ２が２７°
かくして得られた金型およびインプリント成形品は、表１に示す通り、外観欠点、外観縞模様は全く見られず全面均一であった。しかし、θ１およびθ２が２５°を越えているため、色付き、モアレ、輝度ムラ共に悪かった。
【００６６】
［比較例３］
（１）断面凹形状：比較例２に同じ。 
（２）ピッチ：比較例２に同じ。
（３）高さ：比較例２に同じ。
（４）θ１，θ２：比較例２に同じ。
（５）サイズ：３２インチ画面対応（９００ｍｍ×５００ｍｍ）
かくして得られた金型およびインプリント成形品は、表１に示す通り、比較例２と同一凹凸形状であるにも関わらず、大面積にしたことにより一部外観欠点が発生した。色付き、モアレ、輝度ムラに関しては、比較例２と同様でいずれも悪かった。
【００６７】
【表１】
0005272531.tif 000002
【図面の簡単な説明】
【００６８】
【図１】図１（ａ）は、本発明にかかる金型の一実施様態のうち、基準面から底部までの距離がＸ方向およびＹ方向いずれにおいてもランダムに分布している溝が並んだ金型をモデル的に説明する概略図である。図１（ｂ）は、図１（ａ）のあるＸ方向断面を示した概略図である。図１（ｃ）は、図１（ａ）のある溝のＹ方向断面を示した概略図である（図１（ｂ）のＡ−Ａ断面矢視図）。
【図２】図２は、本発明にかかる金型の一実施様態のうち、隣り合う断面凹形状に挟まれた角度を示した概略図である。
【図３】図３（ａ）は、本発明にかかる金型の一実施様態のうち、基準面から底部までの距離がＸおよびＹ方向共に略同一である溝Ａと、基準面から底部までの距離がＸ方向はランダムに分布しＹ方向は周期的に変動している溝Ｂが交互に並列した金型をモデル的に説明する概略図である。  図３（ｂ）は、図３（ａ）のあるＸ方向断面を示した概略図である。  図３（ｃ）は、図３（ａ）のある溝ＡのＹ方向断面を示した概略図である（図３（ｂ）のＡ−Ａ断面矢視図）。図３（ｄ）はある溝ＢのＹ方向断面を示した概略図である（図３（ｂ）のＢ−Ｂ断面矢視図）。
【図４】図４は、本発明にかかる金型の一実施様態のうち、断面凹形状のアスペクト比を示した概略図である。
【図５】図５は、本発明にかかる金型の一実施様態のうち、断面凹形状のピッチを示した概略図である。
【図６】図６は、輝度ムラ測定方法の説明図である。
【図７】図７（ａ）は、ある金型の設計凹形状を示した概略図である。  図７（ｂ）は、（ａ）の実際の加工凹形状を示した概略図である。
【符号の説明】
【００６９】
１００：本発明の一実施形態を示す金型の模式図
１０１：本発明の一実施形態を示す断面凹形状
１，２：隣り合う断面凹形状の交点部
３：交点部１を通り線対称軸に平行な線
４：一方の断面凹形状の交点部１における接線
５：他方の断面凹形状の交点部１における接線
６：断面凹形状の底部
１０：断面凹形状の線対称軸
ｈ１：断面凹形状の交点部１から底部６までのＺ方向距離
ｈ２：断面凹形状の交点部２から底部６までのＺ方向距離
ｗ１：断面凹形状の交点部１から底部６までのＸ方向距離
ｗ２：断面凹形状の交点部２から底部６までのＸ方向距離
Ｐ：ある断面凹凸形状の底部から、隣の断面凹形状の底部までのＸ方向距離
ａ：冷陰極線管とインプリント成形品との距離
ｂ：隣り合う冷陰極線管の距離
ｃ：隣り合う冷陰極線管の間にひいた中線とインプリント成形品との交点
α：ｃと冷陰極線管を結ぶ線と、冷陰極線管からインプリント成形品にひいた垂線とのなす角度
【図１】
0005272531.tif 000003
【図２】
0005272531.tif 000004
【図３】
0005272531.tif 000005
【図４】
0005272531.tif 000006
【図５】
0005272531.tif 000007
【図６】
0005272531.tif 000008
【図７】
0005272531.tif 000009